(57)【特許請求の範囲】
【請求項１】
少なくとも、透明基材と、前記透明基材の一方の面に設けた密着層と、光学調整層と、透明導電膜とをこの順に備える透明導電性積層体であって、
前記密着層が、少なくとも酸化珪素からなる第１の密着層、酸化アルミニウムからなる第２の密着層を含むことを特徴とする透明導電性積層体。
【請求項２】
前記密着層の厚みが、０．１ｎｍ以上１０ｎｍ以下であることを特徴とする請求項１に記載の透明導電性積層体。
【請求項３】
前記密着層が、前記透明基材と前記透明導電膜との間の密着力を向上させるための層であることを特徴とする請求項１または２に記載の透明導電性積層体。
【請求項４】
請求項１から３の何れか一項に記載の透明導電性積層体を電極材として用いたタッチパネル。
【発明の詳細な説明】
【技術分野】
【０００１】
本発明は、入力デバイスである透明なタッチパネルの電極材として用いられる透明導電性積層体に関する。
【背景技術】
【０００２】
近年、様々な電子機器のディスプレイ上に入力デバイスとして、透明なタッチパネルが取り付けられている。タッチパネルの方式としては、抵抗膜式、静電容量式などが挙げられる。抵抗膜式では、上下の電極が接触することでタッチ位置を検出する。また、静電容量式では、指先などが触れた際の表面の静電容量の変化でタッチ位置を検出する。
【０００３】
液晶パネルの細額縁化や使用環境の多様化により、ディスプレイに組み込まれるタッチパネルの高耐久化が求められている。そのためには、電極となる透明導電性積層体の高耐久化が必要不可欠である（例えば、特許文献１）。透明導電性積層体を高耐久化させる方法としては、基材と透明導電膜の間に密着層やクッション層を設ける方法などが挙げられる（例えば、特許文献２）。
【０００４】
一方、近年、携帯電話などへの採用により、屋外で使用されるケースが増えるなど使用環境の多様化しているため、タッチパネルに用いられる透明導電性積層体には、ペンタッチなどに対する機械的耐久性だけでなく、太陽光などの環境変化に対する耐候的耐久性も求められる。
【０００５】
機械的耐久性や耐候的耐久性を得るには、透明導電性積層体の、基材と透明導電膜の密着力をより高める必要がある。この密着力が小さいと、ペンタッチや環境変化の影響により、基材から透明導電膜が剥がれるなどして、電気特性や光学特性などの性能を失われることになる。
【先行技術文献】
【特許文献】
【０００６】
【特許文献１】特開２００７−２１３８８６号公報
【特許文献２】特開２００９−２１８０３４号公報
【発明の概要】
【発明が解決しようとする課題】
【０００７】
そのために、例えば、特許文献２に記載されているように、基材と透明導電膜の間に密着層やクッション層を設けた場合、基材と透明導電膜の密着力をある程度高めることは可能である。しかしながら、機械的耐久性と耐候的耐久性を満たすためには、より密着力を高める必要がある。
【０００８】
そこで、本発明は、上記のような従来技術の課題を解決しようとするものであり、機械的耐久性と耐候的耐久性の両方を満たす透明導電性積層体を提供することを目的としている。
【課題を解決するための手段】
【０００９】
上記の課題を解決するための手段として、本発明は、少なくとも、透明基材と、前記透明基材の一方の面に設けた密着層と、光学調整層と、透明導電膜とをこの順に備える透明導電性積層体であって、前記密着層が、少なくとも酸化珪素からなる第１の密着層、酸化アルミニウムからなる第２の密着層を含むことを特徴とする透明導電性積層体である。
【００１０】
また、本発明は、前記密着層が、金属又は無機化合物からなることを特徴とする透明導電性積層体である。
【００１１】
また、本発明は、前記密着層の厚みが、０．１ｎｍ以上１０ｎｍ以下であることを特徴とする透明導電性積層体である。
【００１２】
また、本発明は、前記密着層が、前記透明基材と前記透明導電膜との間の密着力を向上させるための層であることを特徴とする透明導電性積層体である。
【００１３】
また、本発明は、本発明に記載の透明導電性積層体を電極材として用いたタッチパネルである。
【発明の効果】
【００１４】
本発明によれば、透明基材の一方の面に、少なくとも二層以上からなる密着層を設けることで、透明基材と透明導電膜の密着力を向上させ、透明導電性積層体の機械的耐久性および耐候的耐久性を向上させることができる。
【図面の簡単な説明】
【００１５】
【図１】本発明の第１の実施形態の透明導電性積層体の断面の説明図である。
【図２】本発明の第２の実施形態の透明導電性積層体の断面の説明図である。
【図３】本発明の第３の実施形態の透明導電性積層体の断面の説明図である。
【図４】本発明の第４の実施形態の透明導電性積層体の断面の説明図である。
【発明を実施するための形態】
【００１６】
以下、本発明を実施するための形態を、図面を用いながら説明する。なお、本発明は、以下に記載する実施の形態に限定されうるものではなく、当業者の知識に基づいて設計の変更などの変形を加えることも可能であり、そのような変形が加えられた実施の形態も本発明の範囲に含まれるものである。
【００１７】
図１は、本発明の第１の実施形態の透明導電性積層体の断面の説明図である。透明導電性積層体１０は、透明基材１と透明導電膜２と密着層３とから構成される。
【００１８】
図２は、本発明の第２の実施形態の透明導電性積層体の断面の説明図である。透明導電性積層体２０は、図１に示した透明導電性積層体１０の、密着層３と透明導電膜２との間に、光学調整層４を設けた構成である。
【００１９】
図３は、本発明の第３の実施形態の透明導電性積層体の断面の説明図である。透明導電性積層体３０は、図１に示した透明導電性積層体１０の、透明基材１と密着層３との間に樹脂層５を設けた構成である。
【００２０】
図４は、本発明の第４の実施形態の透明導電性積層体の断面の説明図である。透明導電性積層体４０は、図３に示した透明導電性積層体３０の透明導電膜２と密着層３との間に光学調整層４を設けた構成である。
【００２１】
本発明の実施形態に係る透明導電性積層体１０、２０、３０、４０は、それぞれ図１〜４のように、透明基材１と透明導電膜２との間に、透明基材１と透明導電膜２との間の密着力を向上させるための密着層３を設けている。透明基材１と透明導電膜２との間に設けた密着層３が、少なくとも二層以上からなることにより、透明基材１と透明導電膜２の密着力が向上し、タッチパネルに搭載したときの、機械的耐久性と耐候的耐久性の両方の耐久性を高めることができる。
【００２２】
本発明で用いる透明基材１は、ガラスの他に、樹脂からなるプラスチックフィルムが用いられる。プラスチックフィルムとしては、成膜工程および後工程において十分な強度があり、表面の平滑性が良好であれば、特に限定されないが、例えば、ポリエチレンテレフタレートフィルム、ポリブチレンテレフタレートフィルム、ポリエチレンナフタレートフィルム、ポリカーボネートフィルム、ポリエーテルスルホンフィルム、ポリスルホンフィルム、ポリアリレートフィルム、環状ポリオレフィンフィルム、ポリイミドフィルムなどが挙げられる。その厚さは部材の薄型化と積層体の可撓性とを考慮し、１０μｍ以上２００μｍ以下程度のものが用いられる。
【００２３】
透明基材１に含有される材料としては、周知の種々の添加剤や安定剤、例えば帯電防止剤、可塑剤、滑剤、易接着剤などが使用されてもよい。各層との密着性を改善するため、前処理としてコロナ処理、低温プラズマ処理、イオンボンバード処理、薬品処理などを施してもよい。
【００２４】
本発明で用いられる密着層３に用いられる材料としては、例えば、珪素、ニッケル、クロム、錫、金、銀、白金、亜鉛、チタン、タングステン、ジルコニウム、パラジウム等の金属、または、これら元素の２種類以上からなる化合物、または、これら元素の酸化物、弗化物、硫化物、窒化物、または、これら酸化物、弗化物、硫化物、窒化物の混合物等が挙げられる。上記の材料のうち、酸化物、弗化物、硫化物、窒化物の化学組成は、密着性が向上するならば、化学量論的な組成と一致しなくてもよい。なお、本明細書中においては、上記元素の２種類以上からなる化合物、または、上記元素の酸化物、弗化物、硫化物、窒化物、または、これら酸化物、弗化物、硫化物、窒化物の混合物等を全て無機化合物とする。
【００２５】
密着層３は、上記の材料を用いて、二層以上からなることが好ましい。例えば、透明基材１側から順に、酸化珪素、酸化アルミニウム、酸化クロムなどを用いて形成された第１の層と、酸化珪素、酸化アルミニウム、酸化クロムなどの第１の層と異なる材料を用いて形成された第２の層とを組み合わせて密着層３を形成することができる。特に、密着層３は、酸化珪素を用いて形成された第１の層と、酸化アルミニウムを用いて形成された第２の層とを組み合わせたものがより好ましい。
【００２６】
密着層３の厚みは、密着層３を構成する二層以上の層全体として、０．１ｎｍ以上１０ｎｍ以下であることが好ましい。密着層３の膜厚が０．１ｎｍ未満になると、膜の均一性が得にくくなり、十分な密着性が発現しなくなる。また密着層３の膜厚が１０ｎｍを超えると透明性が大きく低下してしまう。また、密着層３を構成する各層の厚みは、用いられる透明基材と透明導電膜の材料特性等によって適宜設定される。
【００２７】
本発明で用いる樹脂層５は、透明導電性積層体１０、２０、３０、４０に機械的強度を持たせるために設けられる。用いられる樹脂としては、特に限定はしないが、透明性と適度な硬度と機械的強度を持つ樹脂が好ましい。具体的には、３次元架橋の期待できる３官能以上のアクリレートを主成分とするモノマー又は架橋性オリゴマーのような光硬化性樹脂が好ましい。
【００２８】
３官能以上のアクリレートモノマーとしては、トリメチロールプロパントリアクリレート、イソシアヌル酸ＥＯ変性トリアクリレート、ペンタエリスリトールトリアクリレート、ジペンタエリスリトールトリアクリレート、ジペンタエリスリトールテトラアクリレート、ジペンタエリスリトールペンタアクリレート、ジペンタエリスリトールヘキサアクリレート、ジトリメチロールプロパンテトラアクリレート、ペンタエリスリトールテトラアクリレート、ポリエステルアクリレートなどが好ましい。特に好ましいのは、イソシアヌル酸ＥＯ変性トリアクリレートおよびポリエステルアクリレートである。これらは単独で用いても良いし、２種以上併用しても構わない。また、これら３官能以上のアクリレートの他にエポキシアクリレート、ウレタンアクリレート、ポリオールアクリレートなどのいわゆるアクリル系樹脂を併用することが可能である。
【００２９】
架橋性オリゴマーとしては、ポリエステル（メタ）アクリレート、ポリエーテル（メタ）アクリレート、ポリウレタン（メタ）アクリレート、エポキシ（メタ）アクリレート、シリコーン（メタ）アクリレートなどのアクリルオリゴマーが好ましい。具体的にはポリエチレングリコールジ（メタ）アクリレート、ポリプロピレングリコールジ（メタ）アクリレート、ビスフェノールＡ型エポキシアクリレート、ポリウレタンのジアクリレート、クレゾールノボラック型エポキシ（メタ）アクリレートなどがある。
【００３０】
樹脂層５は、その他に粒子、光重合開始剤などの添加剤を含有してもよい。
【００３１】
添加する粒子としては、有機又は無機の粒子が挙げられるが、透明性を考慮すれば、有機粒子を用いることが好ましい。有機粒子としては、アクリル樹脂、ポリスチレン樹脂、ポリエステル樹脂、ポリオレフィン樹脂、ポリアミド樹脂、ポリカーボネート樹脂、ポリウレタン樹脂、シリコーン樹脂及びフッ素樹脂などからなる粒子が挙げられる。
【００３２】
粒子の平均粒径は、樹脂層５の厚みによって異なるが、ヘイズ等の外観上の理由により、下限として２μｍ以上、より好ましくは５μｍ以上、上限としては３０μｍ以下、好ましくは１５μｍ以下のものを使用する。また、粒子の含有量も同様の理由で、樹脂に対し、０．５重量％以上５重量％以下であることが好ましい。
【００３３】
光重合開始剤を添加する場合、ラジカル発生型の光重合開始剤として、ベンゾイン、ベンゾインメチルエーテル、ベンゾインエチルエーテル、ベンゾインイソプロピルエーテル、ベンジルメチルケタールなどのベンゾインとそのアルキルエーテル類、アセトフェノン、２、２、−ジメトキシ−２−フェニルアセトフェノン、１−ヒドロキシシクロヘキシルフェニルケトン、などのアセトフェノン類、メチルアントラキノン、２−エチルアントラキノン、２−アミルアントラキノンなどのアントラキノン類、チオキサントン、２、４−ジエチルチオキサントン、２、４−ジイソプロピルチオキサントンなどのチオキサントン類、アセトフェノンジメチルケタール、ベンジルジメチルケタールなどのケタール類、ベンゾフェノン、４、４−ビスメチルアミノベンゾフェノンなどのベンゾフェノン類及びアゾ化合物などがある。これらは単独または２種以上の混合物として使用でき、さらにはトリエタノールアミン、メチルジエタノールアミンなどの第３級アミン、２−ジメチルアミノエチル安息香酸、４−ジメチルアミノ安息香酸エチルなどの安息香酸誘導体などの光開始助剤などと組み合わせて使用することができる。
【００３４】
上記光重合開始剤の添加量は、主成分の樹脂に対して０．１重量％以上５重量％以下であり、好ましくは０．５重量％以上３重量％以下である。下限値未満ではハードコート層の硬化が不十分となり好ましくない。また、上限値を超える場合は、ハードコート層の黄変を生じたり、耐候性が低下したりするため好ましくない。光硬化型樹脂を硬化させるのに用いる光は紫外線、電子線、あるいはガンマ線などであり、電子線あるいはガンマ線の場合、必ずしも光重合開始剤や光開始助剤を含有する必要はない。これらの線源としては高圧水銀灯、キセノンランプ、メタルハライドランプや加速電子などが使用できる。
【００３５】
また、樹脂層５の厚みは、特に限定されないが、０．５μｍ以上１５μｍ以下の範囲が好ましい。また、透明基材１と屈折率が同じかもしくは近似していることがより好ましく、１．４５以上１．７５以下程度が好ましい。
【００３６】
樹脂層５の形成方法は、主成分である樹脂等を溶剤に溶解させ、ダイコーター、カーテンフローコーター、ロールコーター、リバースロールコーター、グラビアコーター、ナイフコーター、バーコーター、スピンコーター、マイクログラビアコーターなどの公知の塗布方法で形成する。
【００３７】
溶剤については、上記の主成分の樹脂等を溶解するものであれば特に限定しない。具体的には、溶剤として、エタノール、イソプロピルアルコール、イソブチルアルコール、ベンゼン、トルエン、キシレン、アセトン、メチルエチルケトン、メチルイソブチルケトン、酢酸エチル、酢酸ｎ−ブチル、酢酸イソアミル、乳酸エチル、メチルセロソルブ、エチルセロソルブ、ブチルセロソルブ、メチルセロソルブアセテート、プロピレングリコールモノメチルエーテルアセテート、などが挙げられる。これらの溶剤は１種を単独で用いても良いし、２種以上を併用しても良い。
【００３８】
光学調整層４は、透明導電性積層体の透過率や色相を調整する機能を有し、視認性を向上させるための層である。光学調整層２として無機化合物を用いる場合、酸化物、硫化物、フッ化物、窒化物などの材料が使用可能である。上記無機化合物からなる薄膜は、その材料により屈折率が異なり、その屈折率の異なる薄膜を特定の膜厚で形成することにより、光学特性を調整することが可能となる。なお、光学機能層の層数としては、目的とする光学特性に応じて、複数層あってもよい。
【００３９】
屈折率の低い材料としては、酸化マグネシウム（１．６）、二酸化珪素（１．５）、フッ化マグネシウム（１．４）、フッ化カルシウム（１．３〜１．４）、フッ化セリウム（１．６）、フッ化アルミニウム（１．３）などが挙げられる。また、屈折率の高い材料としては、酸化チタン（２．４）、酸化ジルコニウム（２．４）、硫化亜鉛（２．３）、酸化タンタル（２．１）、酸化亜鉛（２．１）、酸化インジウム（２．０）、酸化ニオブ（２．３）、酸化タンタル（２．２）が挙げられる。但し、上記括弧内の数値は屈折率を表す。
【００４０】
透明導電膜２は、酸化インジウム、酸化亜鉛、酸化スズのいずれか、または、それらの２種類もしくは３種類の混合酸化物、さらには、その他添加物が加えられた物などが挙げられるが、目的・用途により種々の材料が使用でき、特に限定されるものではない。現在のところ、最も信頼性が高く、多くの実績のある材料は酸化インジウムスズ（ＩＴＯ）である。
【００４１】
最も一般的な透明導電膜である酸化インジウムスズ（ＩＴＯ）を透明導電膜２として用いる場合、酸化インジウムにドープされる酸化スズの含有比はデバイスに求められる仕様に応じて、任意の割合を選択する。例えば、透明基材がプラスチックフィルムの場合、機械強度を高める目的で薄膜を結晶化させるために用いるスパッタリングターゲット材料は、酸化スズの含有比が１０重量％未満であることが好ましく、薄膜をアモルファス化しフレキシブル性を持たせるためには、酸化スズの含有比は１０重量％以上が好ましい。また、薄膜に低抵抗が求められる場合は、酸化スズの含有比は２重量％から２０重量％の範囲が好ましい。
【００４２】
光学調整層４および透明導電膜２の製造方法としては、膜厚の制御が可能であればいかなる成膜方法でも良く、なかでも薄膜の形成乾式法が優れている。これには真空蒸着法、スパッタリングなどの物理的気相析出法やＣＶＤ法のような化学的気相析出法を用いることができる。特に大面積に均一な膜質の薄膜を形成するために、プロセスが安定し、薄膜が緻密化するスパッタリング法が好ましい。
【実施例】
【００４３】
次に実施例及び比較例について説明する。
【００４４】
＜実施例＞
透明基材としてポリエチレンテレフタレート（ＰＥＴ）フィルム（１８８μｍ）を用い、ＰＥＴフィルムの一方の面にスパッタリング法により密着層として、酸化珪素を３ｎｍ成膜し、さらに、酸化アルミニウムを３ｎｍ成膜した。続いて、スパッタリング法により光学調整層として酸化珪素及び酸化ニオブを、透明導電膜としてＩＴＯを成膜した透明導電性積層体を作成した。
＜比較例＞
透明基材としてＰＥＴフィルム（１８８μｍ）を用い、ＰＥＴフィルムの一方の面にスパッタリング法により密着層として酸化アルミニウムを３ｎｍ成膜した。続いてスパッタリング法により光学調整層として酸化珪素及び酸化ニオブを、透明導電膜としてＩＴＯを成膜した透明導電性積層体を作成した。
【００４５】
［耐候性試験］
耐候性試験には、ＡＴＬＡＳキセノンウェザオメーターＣｉ４０００（東洋精機製作所製）を使用した。条件は次のように設定した。
照度：１．２Ｗ／ｍ２（４２０ｎｍ）
ブラックスタンダードパネル温度：４０℃
槽内温度：２０℃
槽内湿度：５０％ＲＨ
試験時間：９０時間
上記の条件で実施例、比較例で作成したそれぞれの透明導電性積層体に対して耐候性試験を行なった。
【００４６】
［透明導電膜の密着力評価（クロスカット・テープピール評価）］
耐候性試験実施後の透明導電性積層体の透明導電膜表面に、カッターナイフで１００升クロスカットを実施し、セロハンテープ（ニチバン製）を貼り付け、セロハンテープを剥離した後の表面を観察して、透明導電膜が剥がれたマス目数を数えた。剥がれたマス目数により密着力を比較した。
【００４７】
耐候性試験後のクロスカット・テープピール評価の結果を表１に示す。比較例では６〜２４マスの剥がれが発生したのに対し、実施例では剥がれは発生しなかった。実施例の作製方法は、比較例の作製方法に比べて、耐候性試験に対する耐久性が向上していることが確認できた。
【００４８】
【表１】
0005786403.tif 000002
【産業上の利用可能性】
【００４９】
本発明は、電子機器のディスプレイ上に入力デバイスとして取り付けられる透明なタッチパネルに用いられる。特に、マルチタッチが可能なモバイル機器などに用いられる。
【符号の説明】
【００５０】
１・・・透明基材
２・・・透明導電膜
３・・・密着層
４・・・光学調整層
５・・・樹脂層
１０、２０、３０、４０・・・透明導電性積層体
【図１】
0005786403.tif 000003
【図２】
0005786403.tif 000004
【図３】
0005786403.tif 000005
【図４】
0005786403.tif 000006